Ti , Nb , V 는 , 열간 압연 시 혹은 어닐링 시 에 , 미세 한 탄화물 , 질화물 혹은 탄질 화물 을 형성 함 으로써 , 강판 의 강도 를 상승 시킨다 . 이러 한 효과 를 얻 기 위해서 는 , Ti , Nb , V 의 함유량 은 , 각각 0 . 001 ％ 이상 으로 할 필요 가 있 다 . 한편 , Ti , Nb , V 의 함유량 이 , 각각 0 . 100 ％ 를 초과 하 면 , 모상 인 페라이트 나 , 템퍼링 마르텐 사이트 및 퀀칭 마르텐 사이트 의 하부 조직 혹은 구 ( 舊 ) 오스테나이트 입계 에 , 조대 한 탄화물 , 질화물 혹은 탄질 화물 이 다량 으로 석출 하 고 , 국부 변형능 이 저하 하 여 , 연성 이 저하 한다 . 또한 , 신장 플랜지 성 도 저하 한다 . 따라서 , Ti , Nb , V 를 함유 하 는 경우 , 그 함유량 은 , 각각 0 . 001 ％ 이상 0 . 100 ％ 이하 로 하 는 것 이 바람직 하 다 . 보다 바람직 하 게 는 , 각각 0 . 005 ％ 이상 으로 한다 . 보다 바람직 하 게 는 , 각각 0 . 050 ％ 이하 로 한다 .